Стекловидное покрытие
GLASS COATING

Изобретение относится к технологии силикатов, а именно к составам стекловидных покрытий, которые могут быть использованы для нанесения на изделия из керамики, металлов.
2
2
3
2
3
2
2
2
2
2
3
2
2
2
3
2
2
3
Известно стекловидное покрытие, содержащее следующие компоненты, мас. %: SiO 11,0-40,0; АlO 0-30,0; ВО 16,0-32,0; LiO 4,0-12,0; ZrO 0-18,0; SnO 0-20,0; СеO 0-2,0; LaO 0-15,0; CaO 0-16,0; SrO 0-13,0; BaO 0-7,0; NaO 0-3,5; F' 0-2,6; где SnO + CaO 2,0-23,0; ZnO + LaO 2,0-33,0; ZrO + AlO 0-26,8; CaO + SrO + BaO 0-19,25 [1].
Задачей изобретения является повышение термостойкости стекловидного покрытия.
2
2
3
2
3
2
2
2
2
2
3
2
3
2
2
2
Технический результат достигается тем, что стекловидное покрытие, включающее SiO, АlO, ВO, ZrO, CaO, NaO, дополнительно содержит НfO и CuO при следующем соотношении компонентов, мас. %: SiO 20,0-30,0; АlO 10,0-20,0; ВО 4,0-6,0; ZrO 31,0-34,5; CaO 2,0-6,0; NaO 2,0-3,5; НfO 13,0-15,0; СuО 1,0-2,0.
В таблице приведены составы стекловидного покрытия.
Компоненты для получения стекловидного покрытия (тонкодисперсные порошки кварца, глинозема, циркона, плавленой буры, мела, оксида гафния, оксида меди) смешивают в требуемых количествах. Смесь наносят на поверхность керамических или металлических изделий в струе низкотемпературной плазмы согласно методике [2].
Источники информации
1. US 4446241, 1984.
2. Федосов С.В., Акулова М.В., Щепочкина Ю.А., Подлозный Э.Д., Науменко Н.Н. Плазменное оплавление строительных композитов. - М.: Изд-во АСВ, Иваново: ИГАСУ, 2009. - С. 131-144.